(57)【要約】  本発明は、１つの表面が高硬度層であり、もう１つの表面が低硬度層であり、高硬度層と低硬度層の間が複合圧延によって原子結合しており、ただし、低硬度層がＭｎ１３鋼であり、高硬度層のブリネル硬さが６００を超える二重硬度合わせ鋼板を含む。さらに、本発明は以下の工程を含む二重硬度合わせ鋼板の製造方法も含む。１）高硬度層スラブと低硬度層スラブをそれぞれ調製する；２）スラブの積み上げ：スラブの結合面を予備処理し、且つスラブの貼り合せ面の周囲を溶接密封し、溶接密封された合わせスラブを真空引き処理する；３）加熱；４）複合圧延；５）冷却；６）熱処理：加熱温度を１０５０〜１１００℃にし、加熱時間を２〜３ｍｉｎ／ｍｍ×板厚にし、加熱された合わせ板を水冷し、水温を４０℃未満にする。該鋼板は異なる硬度特徴と良好な低温靭性を共に有する。
2019505687.tif 000002
【特許請求の範囲】
【請求項１】
１つの表面が高硬度層であり、もう１つの表面が低硬度層であり、前記高硬度層と低硬度層の間が複合圧延によって原子結合しており、ただし、低硬度層がＭｎ１３鋼であり、前記高硬度層のブリネル硬さが６００を超えることを特徴とする、二重硬度合わせ鋼板。
【請求項２】
前記高硬度層の化学元素の質量百分率は：
Ｃ：０．３５〜０．４５％、Ｓｉ：０．８０〜１．６０％、Ｍｎ：０．３〜１．０％、Ａｌ：０．０２〜０．０６％、Ｎｉ：０．３〜１．２％、Ｃｒ：０．３０〜１．００％、Ｍｏ：０．２０〜０．８０％、Ｃｕ：０．２０〜０．６０％、Ｔｉ：０．０１〜０．０５％、Ｂ：０．００１〜０．００３％、残部はＦｅおよび不可避不純物であることを特徴とする、請求項１に記載の二重硬度合わせ鋼板。
【請求項３】
前記高硬度層の微細組織はマルテンサイトと少量の残留オーステナイトであることを特徴とする、請求項２に記載の二重硬度合わせ鋼板。
【請求項４】
前記残留オーステナイトの相の割合は１％未満であることを特徴とする、請求項３に記載の二重硬度合わせ鋼板。
【請求項５】
前記低硬度層の化学元素の質量百分率は：
Ｃ：１．００〜１．３５％、Ｓｉ：０．３０〜０．９０％、Ｍｎ：１１．０〜１９．０％、Ａｌ：０．０２〜０．０６％、残部はＦｅおよび他の不可避不純物であることを特徴とする、請求項１に記載の二重硬度合わせ鋼板。
【請求項６】
前記低硬度層はさらに化学元素Ｍｏ：０．９０〜１．８０％を含有することを特徴とする、請求項５に記載の二重硬度合わせ鋼板。
【請求項７】
−４０℃での衝撃エネルギーが５０Ｊ以上であることを特徴とする、請求項１に記載の二重硬度合わせ鋼板。
【請求項８】
前記高硬度層と低硬度層の厚さ比は（０．４３〜３）：１であることを特徴とする、請求項１に記載の二重硬度合わせ鋼板。
【請求項９】
以下の工程を含むことを特徴とする、請求項１〜８のいずれかに記載の二重硬度合わせ鋼板の製造方法。
（1）  高硬度層スラブと低硬度層スラブをそれぞれ調製する；
（2）  スラブの積み上げ：スラブの結合面を予備処理し、且つスラブの貼り合せ面の周囲を溶接密封し、溶接密封された合わせスラブを真空引き処理する；
（3）  加熱；
（4）  複合圧延；
（5）  冷却；
（6）  熱処理：熱処理の加熱温度を１０５０〜１１００℃にし、加熱時間を２〜３ｍｉｎ／ｍｍ×板厚にし、加熱された合わせ板を水冷し、水温を４０℃未満にし、ただし、板厚の単位はｍｍである。
【請求項１０】
前記工程（３）において、加熱温度を１１３０〜１２５０℃にし、加熱時間を１２０〜１８０ｍｉｎにすることを特徴とする、請求項９に記載の二重硬度合わせ鋼板の製造方法。
【請求項１１】
前記工程（４）において、仕上げ圧延温度を８５０〜１０００℃に制御することを特徴とする、請求項１０に記載の二重硬度合わせ鋼板の製造方法。
【発明の詳細な説明】
【技術分野】
【０００１】
本発明は鋼板及びその製造方法に関し、特に合わせ鋼板及びその製造方法に関する。
【背景技術】
【０００２】
一般的には、鋼板の厚さと硬さレベルの向上は、装甲車の防御力の向上に有利である。しかしながら、鋼板の厚さの向上は、車両の軽量化に不利であり、車両の戦術機動性に影響を与える。それと共に、鋼板は、その硬度が所定の範囲を超えれば、銃弾や砲弾に当たると崩壊を発生し、その破片が身の安全および装置・設備の正確な作動に直接に危害を及ぼす。
【０００３】
公開番号がＣＮ２０２７５０３７２Ｕで、公開日が２０１３年２月２０日で、名称が「新規防弾キャビネット」である中国特許文献では、防弾機能を有する一種のキャビネットが開示された。該キャビネットの外部には、６１６装甲鋼板とケブラー複合板を接着してなる防弾被甲が装着しており、６１６装甲鋼板は防弾被甲の外層となり、ケブラー複合板は防弾被甲の内層となる。外層の６１６装甲鋼板は厚さ８ミリの鋼板を採用し、内層のケブラー複合板は厚さ７ミリの鋼板を採用する。しかしながら、該中国特許文献は、関連する鋼板の製品特徴と総合的性能に関しない。
【０００４】
従って、非常に高い硬度を有しながら、大きな衝撃運動エネルギーも吸収できる鋼板は切望されている。
【発明の概要】
【発明が解決しようとする課題】
【０００５】
発明の内容
本発明の目的は、２つの異なる表面で２つの異なる硬度特徴を有する二重硬度合わせ鋼板を提供することにある。該二重硬度合わせ鋼板は、その１つの表面が超高硬度を有し、該表面に対するもう１つの表面が相対的に低い硬度と高い低温靭性を有する。本発明にかかる二重硬度合わせ鋼板は、高・低硬度と高靭性の組み合わせを実現した。また、本発明にかかる二重硬度合わせ鋼板は、良好な機械的加工性能と優れた防弾性能を有する。
【課題を解決するための手段】
【０００６】
上記目的を実現するために、本発明は、１つの表面が高硬度層であり、もう１つの表面が低硬度層であり、高硬度層と低硬度層の間が複合圧延によって原子結合しており、ただし、低硬度層がＭｎ１３鋼であり、高硬度層のブリネル硬さが６００を超える二重硬度合わせ鋼板を提供する。
【０００７】
本技術方案において、低硬度層とは、高硬度層に比べて低い硬度を有するものを指す。また、低硬度層はＭｎ１３鋼であるため、そのブリネル硬さが通常２５０未満である。
【０００８】
本技術方案において、Ｍｎ１３鋼とは、Ｍｎ含有量が１０％＜Ｍｎ＜２０％の範囲内に制御される鋼を指し、このような鋼の微細組織は実質的に単一のオーステナイト組織である。
【０００９】
さらに、前記高硬度層の化学元素の質量百分率は：
Ｃ：０．３５〜０．４５％；
Ｓｉ：０．８０〜１．６０％；
Ｍｎ：０．３〜１．０％；
Ａｌ：０．０２〜０．０６％；
Ｎｉ：０．３〜１．２％；
Ｃｒ：０．３０〜１．００％；
Ｍｏ：０．２０〜０．８０％；
Ｃｕ：０．２０〜０．６０％；
Ｔｉ：０．０１〜０．０５％；
Ｂ：０．００１〜０．００３％；
残部はＦｅおよび不可避不純物である。
【００１０】
前記高硬度層における各化学元素の設計原理は以下のようである。
Ｃ：Ｃは鋼において固溶強化の作用を奏することができ、鋼の強度に一番寄与し且つコストが一番低い強化元素である。所定の硬度レベルに達するために、鋼に高含有量のＣを含有させることが望ましいが、Ｃ含有量が高すぎると、鋼の溶接性能と靭性に悪影響を与える。よって、鋼板の強靭性に合わせて総合に考慮すると、本発明にかかる二重硬度合わせ鋼板の高硬度層におけるＣ含有量は０．３５〜０．４５％に制御すべきである。
【００１１】
Ｓｉ：Ｓｉは脱酸素元素である。また、Ｓｉは、フェライトに溶解して固溶強化の作用を奏することもでき、炭素、窒素、燐に次いで二番目のものであって、他の合金元素を超えるものであるので、Ｓｉは鋼の強度と硬度を顕著に向上できる。Ｓｉによる固溶強化作用を利用しようとすれば、その添加量は通常０．６％以上である。前記高硬度層において、固溶強化の作用を奏するように、Ｓｉ含有量は０．８〜１．６％の範囲内に制御すべきである。
【００１２】
Ｍｎ：Ｍｎは鋼の臨界冷却速度を低下させて焼入性を大いに向上させることができ、且つ鋼に固溶強化の作用を奏する。しかし、Ｍｎ含有量が高すぎると、マルテンサイト遷移温度の低下幅が大きすぎることになり、室温残留オーステナイトの増加を招き、鋼の強度向上に不利であるし、鋳造ビレットの中心偏析部位で粗大のＭｎＳが生成し、板厚中心部の靭性を低下させる。それらを鑑みると、前記高硬度層におけるＭｎ含有量は０．３〜１．０％に制御すべきである。
【００１３】
Ａｌ：Ａｌも脱酸素元素である。それと同時に、Ａｌは窒素と共に微細で難溶性のＡｌＮ粒子を形成し、鋼のミクロ組織を微細化し、且つＢＮの生成を抑制してＢを固溶状態で存在させることで、鋼の焼入性を確保することができる。Ａｌ含有量が０．０６％を超えると、鋼において粗大の酸化アルミニウム介在物が生成する。よって、高硬度層におけるＡｌ含有量は０．０２〜０．０６％に制御される。
【００１４】
Ｎｉ：Ｎｉは鋼においてマトリックス相フェライトおよびオーステナイトにしか溶解せず、且つ炭化物を形成せず、それによるオーステナイト安定化作用は非常に強い。Ｎｉは鋼の高靭性を確保するための主要な元素であり、Ｎｉによる強化作用およびその添加コストを考慮すると、高硬度層におけるＮｉ含有量を０．３〜１．２％に設定する。
【００１５】
Ｃｒ：Ｃｒはオーステナイト相領域を縮小する元素であって、中強炭化物形成元素でもある。Ｃｒはフェライトに溶解することもできる。Ｃｒはオーステナイトの安定性を向上させてＣ曲線を右に移動させることができ、それにより臨界冷却速度を低下させて鋼の焼入性を向上させる。前記高硬度層におけるＣｒ含有量は０．３〜１．０％に制御する必要がある。
【００１６】
Ｍｏ：Ｍｏは鋼において固溶体相と炭化物相の両方に存在することができるので、Ｍｏは鋼に対して固溶強化と炭化物分散強化の作用を両方とも奏し、それにより鋼の硬度と強度を顕著に向上させる作用を奏する。よって、前記高硬度層におけるＭｏ含有量は０．２０〜０．８０％に制御する必要がある。
【００１７】
Ｃｕ：Ｃｕは鋼において主に固溶状態と単体相沈殿析出状態で存在し、固溶したＣｕは固溶強化の作用を奏することができる。フェライトにおけるＣｕの固溶度は温度の低下に従って急速に低減することから、低い温度で、過飽和で固溶したＣｕは単体として沈殿析出し、それにより析出強化の作用を奏する。前記高硬度層に０．２〜０．６％のＣｕを添加することで、鋼の大気腐食耐性を顕著に向上できる。
【００１８】
Ｔｉ：Ｔｉは鋼におけるＣ、Ｎと共に炭化チタン、窒化チタン若しくは炭窒化チタンを形成することができ、それにより、鋼ビレットの加熱圧延段階においてオーステナイト結晶粒を微細化する作用を奏し、ひいては鋼の強度と靭性を向上させる。しかし、高すぎるＴｉ含有量により、鋼において粗大の窒化チタンが多く形成し、鋼の強度と靭性に悪影響を与える。本発明の技術方案によれば、前記高硬度層におけるＴｉ含有量は０．０１〜０．０５％の範囲内に制御すべきである。
【００１９】
Ｂ：Ｂを少量で添加するだけで、鋼の焼入性を顕著に向上させることができ、且つ鋼においてマルテンサイト組織を容易に獲得できる。しかし、多すぎるＢを添加することは望ましくなく、その原因は、Ｂと結晶粒界の間に強い結合力が存在し、それが結晶粒界に偏在して鋼の総合的性能を影響しやすいからである。よって、前記高硬度層におけるＢ含有量は０．００１〜０．００３％の範囲内に制御する必要がある。
【００２０】
本発明にかかる二重硬度合わせ鋼板の高硬度層における不可避不純物は主にＰとＳである。
【００２１】
さらに、前記高硬度層の微細組織はマルテンサイトと少量の残留オーステナイトである。
【００２２】
さらに、前記残留オーステナイトの相の割合は１％未満である。
ここで、本発明の技術方案によれば、高硬度層の微細組織をマルテンサイトと少量の残留オーステナイトに制御する原因は以下のようである：残留オーステナイトは焼入後に過冷オーステナイトが変態する時に不可避的に現れる組織であり、残留オーステナイトを厳格に制御することは鋼種の性能の確保に有利である；一方、マルテンサイトにおいて、α相に溶解された炭素による固溶強化作用並びに高密度転位下部組織の存在による強化作用によって、マルテンサイトに高硬度の特徴を与える；従って、高硬度層の硬度を確保するために、微細組織を殆ど全部マルテンサイトに制御する必要がある。
【００２３】
さらに、前記低硬度層の化学元素の質量百分率は：
Ｃ：１．００〜１．３５％；
Ｓｉ：０．３０〜０．９０％；
Ｍｎ：１１．０〜１９．０％；
Ａｌ：０．０２〜０．０６％；
残部はＦｅおよび他の不可避不純物である。
【００２４】
前記低硬度層における各化学元素の設計原理は以下のようである。
Ｃ：Ｃはオーステナイトを安定化させる元素であり、急冷を行う時に、オーステナイト組織を室温に保持できる。炭素含有量の増加は、鋼の固溶強化作用を増強させ、それによりＭｎ１３鋼の強度と硬度を向上できる。炭素含有量が高すぎると、鋼における炭化物は固溶化処理の時にオーステナイトに溶解してしまい、炭化物とオーステナイトの比容積の大きな相違により、固溶した高マンガン鋼で空孔型欠陥が発生し、密度の低下に繋がり、高マンガン鋼の性能に影響を与える；水靭処理をすると、炭化物は結晶粒界に沿って分布し、鋼の靭性の大幅の低下を招く恐れがある。
【００２５】
Ｓｉ：Ｓｉは脱酸素元素として添加されると共に、固溶体を強化し、降伏強度を向上させる作用も有する。
【００２６】
Ｍｎ：Ｍｎは高マンガン鋼における主要な合金元素であり、オーステナイト相領域を拡大し、オーステナイトを安定化させ、Ｍｓ点を低下させる作用を有し、マンガンはオーステナイト組織を室温に保持できる。鋼におけるマンガンは、オーステナイトに固溶したもの以外に、もう一部は（Ｍｎ，Ｆｅ）Ｃ型炭化物に存在する。マンガンの含有量が増加すると、高マンガン鋼の強度と靭性はいずれも向上し、それは、マンガンが結晶間の結合力を高める作用を有するからである；マンガンの含有量が高すぎると、鋼の熱伝導性が向上し、ひいては貫粒組織が生成して高マンガン鋼の力学的性能に影響を与えやすくなる。安定した力学的性能を獲得するために、炭素含有量が０．９〜１．５％である場合、マンガン含有量は通常１１〜１９％に制御される。
【００２７】
Ａｌ：Ａｌも脱酸素元素である。それと同時に、Ａｌは窒素と共に微細で難溶性のＡｌＮ粒子を形成し、鋼のミクロ組織を微細化し、且つＢＮの生成を抑制してＢを固溶状態で存在させることで、鋼の焼入性を確保することができる。Ａｌ含有量が０．０６％を超えると、鋼において粗大の酸化アルミニウム介在物が生成する。よって、低硬度層におけるＡｌ含有量は０．０２〜０．０６％に制御される。
【００２８】
さらに、前記低硬度層にＭｏ：０．９０〜１．８０％を添加することもできる。
低硬度層に合金元素Ｍｏをさらに添加する原因は以下のようである：Ｍｏと鉄の結合力が強く、且つモリブデン原子はサイズが大きくて拡散しにくいので、Ｍｏ添加高マンガン鋼鋳鋼品における炭化物は、析出量が少なく、且つオーステナイト結晶粒界で網状分布していない。水靭処理をすると、モリブデンはオーステナイトに固溶し、オーステナイトの分解を遅らせ、それは高マンガン鋼の強度と靭性の両方にも有利である。
【００２９】
さらに、本発明にかかる二重硬度合わせ鋼板は、−４０℃での衝撃エネルギーが５０Ｊ以上である。
【００３０】
さらに、前記高硬度層と低硬度層の厚さ比は（０．４３〜３）：１である。
本発明の目的は、二重硬度合わせ鋼板の製造方法を提供することにもある。該製造方法によれば、２つの表面で異なる硬度特徴を有し、その１つの表面が超高硬度を有し、もう１つの表面が相対的に低い硬度と高い低温靭性を有する合わせ鋼板を獲得できる。該製造方法により、同一の鋼板において高・低硬度と高靭性の組み合わせを実現した。また、該製造方法により得られる二重硬度合わせ鋼板は、良好な機械的加工性能と優れた防弾性能を有する。
【００３１】
上記発明目的を達成するために、本発明にかかる二重硬度合わせ鋼板の製造方法は、以下の工程を含む：
（1）高硬度層スラブと低硬度層スラブをそれぞれ調製する；
（2）スラブの積み上げ：スラブの結合面を予備処理し、且つスラブの貼り合せ面の周囲を溶接密封し、溶接密封された合わせスラブを真空引き処理する；
（3）加熱；
（4）複合圧延；
（5）冷却；
（6）熱処理：熱処理の加熱温度を１０５０〜１１００℃にし、加熱時間を２〜３ｍｉｎ／ｍｍ×板厚にし、加熱された合わせ板を水冷し、水温を４０℃未満にし、ただし、板厚の単位はｍｍである。
【００３２】
本発明にかかる二重硬度合わせ鋼板の製造方法の要は、異なる硬度特徴を有するスラブの原子を複合圧延により結合させることにある。該製造方法のもう１つの要は、低硬度層スラブにおいて単一で均一なオーステナイト微細組織を獲得するように、熱処理工程における加熱温度を１０５０〜１１００℃に設定することにある。加熱された合わせ板を温度が４０℃未満の水で冷却する目的は、合わせ板の低硬度層スラブを水靭処理し、単一のオーステナイト微細組織を獲得することにある。それと共に、該熱処理工程は、合わせ板の高硬度層スラブにとって、マルテンサイト微細組織を獲得するための焼入処理である。
【００３３】
さらに、前記工程（３）において、加熱温度を１１３０〜１２５０℃にし、加熱時間を１２０〜１８０ｍｉｎにする。
【００３４】
工程（３）において加熱温度を１１３０〜１２５０℃に、加熱時間を１２０〜１８０ｍｉｎに制御することは、合わせスラブにおける合金成分の均一性を確保し、低硬度層中で完全のオーステナイト相を獲得し、それによりスラブの降伏応力を低下させ、ひいては製品の合わせ鋼板の変形抵抗を低下させるためである。
【００３５】
さらに、前記工程（４）において、仕上げ圧延温度を８５０〜１０００℃に制御する。
工程（４）において仕上げ圧延温度を≧９５０℃に設定することも、圧延段階における合わせスラブの変形抵抗を低下させるためである。
【００３６】
本発明の技術方案において、合金成分は簡単で制御しやすく、主に中炭素低合金元素であり、Ｃ、Ｓｉ、Ｍｎ、Ｃｒ、Ｎｉ、ＣｕおよびＢ等の合金元素による固溶強化作用、並びに微量合金元素ＴｉとＣ、Ｎ元素で形成される微細なＴｉ（Ｃ，Ｎ）質点によるオーステナイト結晶粒微細化作用を十分に利用し、製造過程において圧延、熱処理等のプロセスによって、異なる硬度特徴を有する二重硬度合わせ鋼板を獲得する。
【００３７】
また、本発明にかかる二重硬度合わせ鋼板における高硬度層の微細組織はマルテンサイトと少量の残留オーステナイトであるが、本発明にかかる二重硬度合わせ鋼板における低硬度層の微細組織は単一のオーステナイトである。
【００３８】
また、実際の生産状況に応じて高硬度層と低硬度層の厚さ比を調節してから、スラブを合わせて積み上げることで、高・低硬度という２つの異なる硬度を共に有する二重合わせ鋼板を獲得する。
【００３９】
本発明にかかる二重硬度合わせ鋼板の製造方法は、同一の熱処理プロセスによって、合わせ鋼板における低硬度層に対する水靭処理を実現したと同時に、合わせ鋼板における高硬度層に対する焼入処理も完成した。
【００４０】
本発明にかかる二重硬度合わせ鋼板は異なる表面硬度を有し、その１つの表面のブリネル硬さが＞６００で、もう１つの表面のブリネル硬さが＜２５０であり、優れた防弾性能を有し、中国国内の装甲車の鋼板に対する防弾要求を満たせる。
【００４１】
また、本発明にかかる二重硬度合わせ鋼板は優れた低温靭性を有し、その−４０℃シャルピーＶノッチ縦方向衝撃エネルギーは５０Ｊ以上である。
【００４２】
さらに、本発明にかかる二重硬度合わせ鋼板は、良好な機械的加工性能を有し、防弾要求を満たす車両およびその構造部品の製造・生産・獲得に有用である。
【００４３】
本発明にかかる二重硬度合わせ鋼板の製造方法は、異なる表面硬度特徴を共に有する合わせ鋼板を獲得することができ、且つ該鋼板は優れた低温靭性、優れた防弾性能および良好な機械的加工性能を有する。
【００４４】
また、本発明にかかる二重硬度合わせ鋼板の製造方法は簡単で実行しやすく、中板・厚板の生産ラインでの安定生産に有用である。
【図面の簡単な説明】
【００４５】
【図１】図１は実施例Ａ４の二重硬度合わせ鋼板の金属組織写真である。
【図２】図２は実施例Ａ４の二重硬度合わせ鋼板における高硬度層の微細組織図である。
【発明を実施するための形態】
【００４６】
具体的な実施形態
以下、図面の説明および具体的な実施例に基づいて、本発明にかかる二重硬度合わせ鋼板及びその製造方法をさらに解釈・説明するが、該解釈・説明は本発明の技術方案を不当に制限するものではない。
【００４７】
実施例Ａ１〜Ａ４
前記実施例における二重硬度合わせ鋼板は以下の工程によって製造された：
（1）高硬度層スラブと低硬度層スラブをそれぞれ調製し、且つ高硬度層スラブと低硬度層スラブにおける各化学元素を表１に示すようにそれぞれ制御した；
（2）スラブの積み上げ：
（2a）実際の必要に応じて高硬度層スラブと低硬度層スラブを分塊圧延し、分塊の厚さは製品の二重硬度合わせ鋼板の厚さおよび高硬度層と低硬度層の厚さ比によって決定された；
（2b）スラブの結合面を予備処理し、フライス盤または平削り盤で高硬度層スラブと低硬度層スラブの結合面をそれぞれ加工し、スラブ表面の酸化スケールやスラグ巻込み等の欠陥を除去し、さらにスラブの単面を清浄化した後、スラブの単面の四辺をベベル加工をした；
（2c）清浄化処理された２つのスラブの清浄化面を対向して放置し、且つスラブ−スラブの貼り合せ面の周囲を溶接密封した；
（2d）溶接されたスラブの周辺部で真空チャンネルを残し、溶接密封された合わせスラブを真空引き処理した；
（3）加熱：加熱温度を１１３０〜１２５０℃にし、加熱時間を１２０〜１８０ｍｉｎにした；
（4）複合圧延し、且つ仕上げ圧延温度を８５０〜１０００℃に制御した；
（5）冷却；
（6）熱処理：熱処理の加熱温度を１０５０〜１１００℃にし、加熱時間を２〜３ｍｉｎ／ｍｍ×板厚にし、加熱された合わせ板をローラーコンベアまたは水槽で水冷し、水温を４０℃未満にした。
【００４８】
表１は、実施例Ａ１〜Ａ６の二重硬度合わせ鋼板の高硬度層と低硬度層における各化学元素の質量百分率配合を示す。
【００４９】
【表１】
2019505687.tif 000003
【００５０】
表２は、実施例Ａ１〜Ａ６の二重硬度合わせ鋼板の製造方法の具体的なプロセスパラメータを示す。
【００５１】
【表２】
2019505687.tif 000004
【００５２】
前記実施例の二重硬度合わせ鋼板をサンプリングした後、各力学的性能テストを行い、テストで計測した相応の力学的性能を表３に示す。それと共に、二重硬度合わせ鋼板サンプルに射撃テストを行い、テストした結果を表４に示す。
【００５３】
表３は、実施例Ａ１〜Ａ４の二重硬度合わせ鋼板の相応の力学的性能パラメータを示す。
【００５４】
【表３】
2019505687.tif 000005
【００５５】
表３から分かるように、実施例Ａ１〜Ａ６の二重硬度合わせ鋼板の高硬度層のブリネル硬さはいずれも≧６１３ＨＢで、且つ低硬度層のブリネル硬さはいずれも＜２５０ＨＢであったことから、該実施例の合わせ鋼板の２つの表面の硬度が異なり、該合わせ鋼板が２つの異なる硬度特徴を共に有することは判明された。また、実施例Ａ１〜Ａ６の二重硬度合わせ鋼板の衝撃エネルギーＫＶ２（−４０℃）はいずれも＞５０Ｊであったことから、上記実施例の合わせ鋼板が優れた低温靭性を有することは判明された。
【００５６】
表４は、実施例Ａ１〜Ａ４の二重硬度合わせ鋼板の射撃テストの結果を示す。
【００５７】
【表４】
2019505687.tif 000006
【００５８】
表４から分かるように、同じ型番の銃弾を用いて、実質的に同じ射撃速度で、異なる射撃距離に位置した実施例Ａ１〜Ａ６を射撃したが、実施例Ａ１〜Ａ６の二重硬度合わせ鋼板はいずれも貫通されなかったことから、実施例Ａ１〜Ａ６が優れた防弾性能を有し、その防弾性能がＥＮ．１０６３におけるＦＢ５レベルの基準に合致することは判明された。
【００５９】
図１は実施例Ａ４の二重硬度合わせ鋼板の金属組織を示す。それと共に、図２は実施例Ａ４の二重硬度合わせ鋼板における高硬度層の微細組織を示す。
【００６０】
図１から分かるように、該二重硬度合わせ鋼板は高硬度層と低硬度層を有し、そのうち、上層は高硬度層であり、その微細組織はマルテンサイトと少量の残留オーステナイトであり、下層は低硬度層であり、その微細組織は単一のオーステナイトであった。図２から分かるように、高硬度層の微細組織は殆ど全部マルテンサイトであり、残留オーステナイトの相の割合は１％未満であった。
【００６１】
以上に挙げられたのは本発明の具体的な実施例だけであり、本発明は勿論以上の実施例に限定されず、数多くの類似の変更もあることを注意すべきである。当業者は本発明に開示された内容から直接に導く若しくは想到する変更は全て本発明の保護の範囲に含まれるべきである。
【図１】
2019505687.tif 000007
【図２】
2019505687.tif 000008
【国際調査報告】
2019505687.tif 000009
2019505687.tif 000010
2019505687.tif 000011
2019505687.tif 000012
2019505687.tif 000013
2019505687.tif 000014